(57)【要約】【課題】鋳物に形成された穴の内壁面を高速度に、かつ過熱にならないように処理することにより鋳物に特有な鋳巣を分断及び消失させ、鋳物に形成されている鋳巣から流体が洩れないように金属組織を改質する鋳物の穴の内壁面処理方法、穴の内壁面処理された鋳物及び内壁面処理用工具を提供する。【解決手段】鋳物に形成された穴に対して、前記穴の横断面面積よりも大きい横断面面積を有する工具を回転させながら送って前記穴内へ圧入し、前記工具表面と前記穴の内壁面との間に摩擦熱を発生させ、その後前記工具の回転を維持した状態で前記穴から引き出すことにより、前記内壁面の金属組織を改質して改質層を形成する。【選択図】図３
2004202578.tif 000002
【特許請求の範囲】
【請求項１】
鋳物に形成された穴に対して、前記穴の横断面面積よりも大きい横断面面積を有する工具を回転させながら送って前記穴内へ圧入し、前記工具表面と前記穴の内壁面との間に摩擦熱を発生させ、その後前記工具の回転を維持した状態で前記穴から引き出すことにより、前記内壁面の金属組織を改質して改質層を形成するようにしたことを特徴とする鋳物の内壁面処理方法。
【請求項２】
前記穴が鋳抜き穴である請求項１に記載の鋳物の内壁面処理方法。
【請求項３】
前記穴の横断面が円形で底部が凹状になっており、前記工具が棒状形状になっていると共に、前記工具の先端部が凸状になっている請求項１に記載の鋳物の内壁面処理方法。
【請求項４】
前記鋳物がダイカスト、金型鋳物、砂型鋳物又は低圧鋳物であり、前記工具の材質が高速度工具鋼又は耐熱性の高い工具鋼である請求項１に記載の鋳物の内壁面処理方法。
【請求項５】
前記穴の横断面面積に対して前記工具の横断面面積が１．０５〜１．３０倍の範囲である請求項３又は４に記載の鋳物の内壁面処理方法。
【請求項６】
前記工具の回転数が１６００〜８０００ｒｐｍの範囲である請求項３又は４に記載の鋳物の内壁面処理方法。
【請求項７】
前記工具の送り速度が１００〜５００ｍｍ／ｍｉｎの範囲である請求項５又は６に記載の鋳物の内壁面処理方法。
【請求項８】
前記穴は底部へ向けて横断面面積が漸減する形状であると共に、前記工具は先端部へ向けて横断面面積が漸減するテーパーを有している請求項１に記載の鋳物の内壁面処理方法。
【請求項９】
前記鋳物が非鉄金属で構成されている請求項８に記載の鋳物の内壁面処理方法。
【請求項１０】
鋳物に形成された鋳抜き穴に対して、前記穴の横断面面積よりも大きい横断面面積を有する工具を回転させながら圧入し、前記工具表面と前記穴の内壁面との間に摩擦熱を発生させ、その後前記工具の回転を維持した状態で前記穴から引き出すことにより前記内壁面の金属組織が改質された改質層を有することを特徴とする内壁面処理された鋳物構造体。
【請求項１１】
前記鋳物がダイカスト、金型鋳物、砂型鋳物又は低圧鋳物であり、材質が非鉄金属である請求項１０に記載の内壁面処理された鋳物構造体。
【請求項１２】
前記鋳抜き穴が底部へ向けて横断面面積が漸減する形状となっている請求項１１に記載の内壁面処理された鋳物構造体。
【請求項１３】
断面円形の棒状構造であり、鋳物の鋳抜き穴に挿入するための挿入部と、前記挿入部を支持する基端部とを有することを特徴とする内壁面処理用工具。
【請求項１４】
前記挿入部の材質が高速度工具鋼又は耐熱性の高い工具鋼である請求項１３に記載の内壁面処理用工具。
【請求項１５】
前記挿入部が先端部へ向けて横断面面積が漸減するテーパーを有している請求項１３に記載の内壁面処理用工具。
【請求項１６】
前記先端部が半球状になっている請求項１５に記載の内壁面処理用工具。
【請求項１７】
前記先端部が丸みを有している請求項１５に記載の内壁面処理用工具。
【請求項１８】
前記先端部が面取り形状となっている請求項１５に記載の内壁面処理用工具。
【発明の詳細な説明】
【技術分野】
【０００１】
本発明は、鋳物に形成された断面円形の穴の内壁面処理方法、穴の内壁面を処理された鋳物構造体及び内壁面処理のための処理用工具に関する。
【背景技術】
【０００２】
従来鋳物製品は金属の結晶粒が粗く、鋳物の穴に気体、液体等の流体を封じ込んだ場合、鋳物に形成されている穴間で流体の洩れが発生することがある。例えば油圧回路を構成する油路を有するエンジン部品のケースロッカーをアルミダイカストで製造し、油路の近傍に複数のネジ穴を形成すると、油路を流通する油が金属組織の間に形成された鋳巣等を介して油が浸透し、油路からネジ穴に油が洩れるといった問題がある。
【０００３】
このような問題を解決する方法としては、例えばネジ穴に対して部分的に樹脂、水ガラス等を含浸（有機含浸、無機含浸）させ、ネジ穴内に油が滲出することを防止する方法が知られている。この他、ネジ穴内に別の管状部材を圧入したり、或はネジ山が予め形成された部品を所望の位置に埋め込む等の方法が知られている。
【特許文献１】特開平５−２３７７２６号
【特許文献２】特開２０００−３１２９８０
【発明の開示】
【発明が解決しようとする課題】
【０００４】
しかし、特許文献１に代表される従来の洩れ防止方法では、ＮＣ工作機械等による工作工程とは別個に樹脂等の含浸工程を必要とし、加工効率を悪化させるという欠点がある。これは、電子ビームやレーザー等で金属組織を改質する方法を採用する場合も同様であり、特にダイカストではブリスター等が発生するという問題がある。
【０００５】
また、ネジ穴内に別の部材を埋め込む方法を採用した場合には、不良品の処理やリサイクルを行う場合に部品を分離する工程が必要となり、リサイクル処理の効率が悪化するという問題がある。
【０００６】
特許文献２に記載の金属部材の円柱内面改質方法は、加工穴の底面が平坦になっていると共に、工具先端部も平坦となっており、円柱（穴）面の直径よりも外径の大きい工具を挿入することにより、穴の内径と工具の外径との差面が削り取られ、この時発生する切削熱及び摩擦熱で穴の金属内面の改質が生じる。先端部が平面な工具では送り力が過大で、高速送り（例えば１００ｍｍ／ｍｉｎ）は不可能である。また、先端部が平面な工具では摩擦熱が過大で４１０〜４７０度となり、製品に熱ひずみが生じ不具合であると共に、金属が削り取られる現象が起こり、周辺に工具を押し付ける作用が小さくなり、塑性流動はむしろ減少し、圧洩れ改善は効果的でなくなるという問題がある。
【０００７】
また、鋳造物がアルミニウム等の非鉄金属の場合、肉厚の変化が大きいと、特に肉厚部は凝固組織が不均一となり、ピンホール、引け巣等の鋳造欠陥が生じ易いという問題もある。
【０００８】
本発明は上述のような事情よりなされたものであり、本発明の目的は、非鉄金属の鋳物に形成された穴の内壁面を高速度に、かつ過熱にならないように処理することにより鋳物に特有な鋳巣を分断、消失させ、鋳物に形成されている鋳巣から流体が洩れないように金属組織を改質する鋳物の穴の内壁面処理方法、穴の内壁面処理された鋳物構造体及び内壁面処理用工具を提供することにある。
【課題を解決するための手段】
【０００９】
本発明は鋳物の内壁面処理方法に関し、本発明の上記目的は、鋳物に形成された穴に対して、前記穴の横断面面積よりも大きい横断面面積を有する工具を回転させながら送って前記穴内へ圧入し、前記工具表面と前記穴の内壁面との間に摩擦熱を発生させ、その後前記工具の回転を維持した状態で前記穴から引き出すことにより、前記内壁面の金属組織を改質して改質層を形成することによって達成される。
【００１０】
また、本発明は内壁面処理された鋳物構造体に関し、本発明の上記目的は、鋳物に形成された鋳抜き穴に対して、前記穴の横断面面積よりも大きい横断面面積を有する工具を回転させながら圧入し、前記工具表面と前記穴の内壁面との間に摩擦熱を発生させ、その後前記工具の回転を維持した状態で前記穴から引き出すことにより前記内壁面の金属組織が改質された改質層を有することによって達成される。
【００１１】
さらに、本発明は内壁面処理用工具に関し、本発明の上記目的は、断面円形の棒状構造であり、鋳物の鋳抜き穴に挿入するための挿入部と、前記挿入部を支持する基端部とを設けることによって達成される。
【発明の効果】
【００１２】
本発明によれば、鋳物に形成された穴の周囲に緻密な金属組織から成る改質層を形成することができ、穴内への流体の洩れを抑制若しくは防止することができ、穴開口部の横断面積に対して工具先端部の横断面積が１．０５〜１．３０倍の範囲とすることで、より効率よく改質層を生成することができる。また、棒状工具の回転数を１６００〜８０００ｒｐｍの範囲とすることによって改質層を効率よく形成でき、棒状工具の送り速度を１００〜５００ｍｍ／ｍｉｎの高速範囲とすることによって改質層を効率よく形成できる。
【００１３】
更に、処理用穴を鋳抜き穴とすることで穴形成のための工程が不要となり、ドリルによる切り屑も出ず、穴及び棒状工具をテーパーを有する形状とすることで接触面に圧力を加え易くなり、より確実に摩擦熱が得られ、改質層の生成が容易となる。
【００１４】
改質層は鋳物の金属組織が改質された層であり、他の部分の金属組織に比較して、緻密な金属組織となっている。図１０（Ａ）は本発明の処理を施しためねじ谷部における鋳物の組織図であり、図１０（Ｂ）は鋳物の通常の母材の組織図であり、図１１及び図１２はその詳細な組織図である。図１２に示すように、ダイカストの鋳造組織（ａｓ  ｃａｓｔ組織）はαデンドライト（ＡｌにＳｉ、Ｃｕ、Ｍｇ等が固溶した樹枝状晶）と共晶（主としてＳｉが同時に晶出したもので、これらが混在しているもの）に分けられている。これに対し、本発明の処理を施された組織は図１１に示すように、成形加工により塑性流動を受けるとａｓ  ｃａｓｔ組織はα晶及び共晶が分断され、その結果として鋳巣及びガスポロシティは分断され、更にメタルが充填されることにより大半は消失していることが分かる。
【発明を実施するための最良の形態】
【００１５】
本発明は、ダイカスト鋳物製部材、砂型鋳物部材、金型鋳物部材、低圧鋳造鋳物部材等の鋳抜き及び加工穴にネジ下穴径の工具を高速回転、高速送りで挿入し、このとき発生する摩擦熱により素材を軟化させ、塑性流動を起こし、鋳巣への金属の充填及び鋳巣の分断を惹起させ、その結果として圧洩れの原因である鋳巣回路を分断して圧洩れを防止するようにしたものである。摩擦熱の温度が３５０℃以上になると、素材に変形及びブリスターの発生等の問題が生じる可能性が大きくなってくるので、本発明では２３０〜３２０℃になるようにしている。
【００１６】
以下、本発明を実施するための最良の形態について、図面を参照して詳細に説明する。
【００１７】
図１は、アルミダイカスト製の鋳物１に形成された穴（鋳抜き穴）２を示し、底部２１へ向けて横断面面積が漸減した形状（テーパー）となっており、穴２の底部２１は半球状の凹面となっている。穴２の内壁面２２を処理する本発明の工具３は図２に示す構造となっている。即ち、工具３は例えば高速度工具鋼（ＳＫＨ）で構成されており、断面形状が円形の棒状であり、穴２の直径に対応した径（やや大）を有して内壁面２２を処理する挿入部３２と、挿入部３２よりも太い径を有して挿入部３２を支持する基端部３１とを備えており、挿入部３２の先端部は半球状の凸部となっていると共に、先端部へ向けて横断面積が漸減するテーパーを有している。そのテーパー角度は、穴２の内周面の傾斜する角度と同じか、又はより大きく傾斜して形成されている。挿入部３２の長さＬは穴２の深さと同一か又は若干長く形成されており、挿入部３２と基端部３１との境界部の基端部３１は、丸み付け（Ｒ）若しくは面取りがされた傾斜形状３５となっている。
【００１８】
図３は工具３の詳細構造を示しており、挿入部３２のテーパーは、穴２のテーパーに応じて０〜６０度の範囲となっている。また、基端部３１の面取りは０〜１８０度の範囲であれば良い。
【００１９】
以上のような鋳物１に形成された穴２に対して、図４に示すように工具３を穴２の軸線上に配置し、回転（１６００〜８０００ｒｐｍ）させながら穴２内へ挿入する（送り速度は１００〜５００ｍｍ／ｍｉｎ）。工具３の挿入部３２の外径は穴２の内径より若干大きく形成されているので、工具３の外周面３４と穴２の内壁（内周面）２２とが圧接された状態で、かつ相対的に（本例では工具３が回転）回転するため、両表面の間には高い摩擦熱が発生し、この発生した摩擦熱によって穴２の内壁表面の金属組織は塑性変形される。工具３の挿入部３２は、穴２のテーパーに応じたテーパーを有しているため、工具３の外周面３４が穴２の内壁２２を隙間なく効率良く圧接することができる。また、工具３の先端部３３が半球状の凸状形状となっているので、工具３の回転及び送り運動により先端部３３で鋳物１を押し付ける力がより働いて摩擦が生じ、穴２の内壁２２に摩擦熱が発生し、緻密な金属組織を形成することができ、内壁部の鋳巣を分断消失させ、金属組織が分断される。
【００２０】
工具３を穴２内一杯に挿入すると、基端部３１の傾斜形状３５が穴２の内壁２２上部に当接するので、摩擦で生成されたバリ等が穴２から突出した場合でも、確実に解消することができる。
【００２１】
さらに、工具３を回転しながら穴２から引き抜くことによって鋳物１の母体が熱を吸収し、熱せられた部分は急冷される。工具３の引き抜きは、挿入時と同様に回転数１６００〜８０００ｒｐｍで行うが、この回転も相対的に行えば良い。これは工具３への素材金属の付着を少なくして、平滑な仕上り面を得るのに必要な条件となっており、回転を続けることにより周辺に摩擦熱を供給し続け、素材収縮による工具３の拘束力を少なくすると共に、回転抵抗を少なくする作用で平滑面が得られる。これにより、熱せられた穴２の内壁面から０．５〜３．０ｍｍ程度の深さには、図５に示すように改質層２２Ａが形成される。改質層２２Ａは鋳物１の金属組織が改質された層であり、他の部分の金属組織に比較して、より緻密な金属組織となっている。本発明の工具３は、基端部３１の外側下部に傾斜形状３５を有しているため、穴２の内壁上部に接触してバリ等を解消するので、円滑な平坦となっている。
【００２２】
このような改質層２２Ａを効率良く生成するには、例えば工具３の回転数を１６００〜８０００ｒｐｍの範囲とするのが良い。この範囲より小さくすると十分な発熱が得られず、大きくすると無駄な動力の使用となる。また、工具３の送り速度は１００〜５００ｍｍ／ｍｉｎの範囲とするのが好ましい。この範囲より小さくすると加工効率が悪化し、速くすると改質層２２Ａが十分に形成され難くなる。図６は工具回転数（ｒｐｍ）と送り速度（ｍｍ／ｍｉｎ）との相関関係の実測図を示しており、この図６から工具３の回転数を１６００〜８０００ｒｐｍの範囲とし、工具３の送り速度は１００〜５００ｍｍ／ｍｉｎの範囲とする。この条件で内壁面処理すると、工具３への鋳物金属の付着が少なくなり、平滑な仕上り面を形成することができる。
【００２３】
工具径、面積比、回転数、送り速度、温度の関係は実際には下記表１のようになり、摩擦温度が２３０〜３２０℃であることが確認された。この表１から回転数１５００ｒｐｍ、送り速度１００〜３００ｍｍ／ｍｉｎでは工具の挿入が不可能であり、回転数６０００〜８０００ｒｐｍ、送り速度５００〜８００ｍｍ／ｍｉｎでは裏ボスに対する熱の伝達がないため、製品の裏ボスに割れが生じてしまうことが分かる。また、回転数０で穴から引き出すと、工具３に付着したアルミ溶着が穴２の入り口にタテバリを生じる。
【００２４】
【表１】
2004202578.tif 000003
また、表２はネジ下穴径に対する横断面面積比の関係を示しており、本発明では横断面面積比１．０５〜１．３０倍（直径で１．０２〜１．１４倍）を使用するようになっている。この表２からも分かるように、断面積比１．０５倍以下では十分な摩擦熱が発生せず、１．３０倍以上では摩擦熱を過剰に発生して、素材温度が上昇して変形が生じる。断面積比が１．３０倍以上では、摩擦熱を発生するには１００ｍｍ／ｍｉｎ以下の送り速度で成形する必要があり、生産性に問題が生じるし、同様に送り速度を下げると発生熱温度が上昇し、製品に変形が生じる問題がある。通常のダイカスト鋳物部材では、工具断面積比が１．３０倍以下であれば盛り上がりバリのないネジ下穴の成形が可能である。通常のダイカスト鋳物は高速射出で鋳造するため、鋳巣及びガスポロシティがかなり多く存在するため、その部分に金属が充填されるため盛り上がらない。
【００２５】
【表２】
2004202578.tif 000004
なお、工具３は、ＮＣ工作機械やラジアルボール盤等の工作機械による機械加工ライン内で使用することができる。
【００２６】
以上のようにして改質層２２Ａが生成された穴２には、図７に示されるように、例えばタッピング装置によって雌ネジ２３が形成される。近傍に形成された油路５から油が洩出した場合には、この改質層２２Ａによって、穴２内への油の洩出は抑制若しくは防止される。
【００２７】
なお、上述では工具３の先端部３３を半球状の凸部にしているが、図８に示すように丸み（Ｒ）を付けた形状３５であっても良く、図９に示すように角部を面取りした形状３６であっても良い。穴２がテーパーを有していない場合には、工具３の挿入部３２はテーパーをつけなくてもよい。
【００２８】
また、鋳物１はダイカストの他、金型鋳物、砂型鋳物、低圧鋳物等も含まれ、製造手段に限定されるものではない。非鉄金属として鋳物材料は、アルミニウム、アルミニウム合金のほか、マグネシウム、マグネシウム合金であっても良い。さらに、鋳物には亜鉛合金鋳物、銅合金鋳物も含まれる。
【００２９】
本実施形態では、穴２は鋳抜き穴であったが、ドリル等によって形成されたドリル穴であっても良い。下穴の形成方法は、特に限定されない。鋳抜き穴である場合には、穴形成のための工程が不要になること、ドリルによる切り屑が出ないこと等の点で特に好ましい。また、ドリル等で穴を形成する場合には、鋳型の形状を変更する必要がなく、設計変更が容易である点で好ましい。金型の構造上鋳抜きピンを設置できない場合や鋳抜き穴が小さ過ぎる場合等で、鋳抜き穴が存在しない個所においては鋳抜き穴相当のドリル加工穴を用いることができる。この場合、ドリル加工穴寸法は鋳抜き穴と同様である。
【００３０】
さらに、工具３の材質は合金工具鋼（ＳＫＳ，ＳＫＤ，ＳＫＨ等）の耐熱性の高い工具鋼を使用すれば良く、アルミニウム付着防止のために浸炭、窒化、セラミックコーティング表面硬化処理を施しても良い。さらに、工具３の形状は、外周面にネジを形成した構成とすることもできる。この場合、工具３の先端を穴２の底まで到達させた後、ネジが抜ける方向に工具３を回転させ、ネジのピッチに合わせて工具３を引き抜くことで、改質２２Ａの生成と同時にネジを形成することができる。
【００３１】
本発明の鋳物の穴周辺組織改質方法は、内部に油圧経路を有する油圧機器部品、ガス経路が設けられているガス機器部品の鋳物であり、このような鋳物としては、例えばエンジン部品として、ロッカーカバー，ケースロッカー，ケースブラケット，シリンダーヘット，シリンダーブロック，クランクケース，オイルパン，フロントカバー，ケースフロント，リテーナフロント，インレットマニホールド，ケースオイルクーラー，ケースオイルフィルター，ケースリァー，ハウジングフライホイール等が挙げられる。エンジン部品、駆動部このほか、油圧機器、ガス機器のケース類、ボデー類、カバー類等も挙げられる。また、駆動部品としては、ハウジングクラッチ、ケーストランスミッション、ギアボックス、クオトラントボックス、リアーカバー、ハウジングエクステンションにも適用できる。
【００３２】
以上、本発明の実施形態を説明したが、上述した内容は本発明の一実施の形態であり、本発明がこれに限定される趣旨のものではない。なお、図１３に示すように、底部を有さない穴の内壁面にも本発明による方法を利用することが可能である。
【図面の簡単な説明】
【００３３】
【図１】鋳物に形成された穴の形状例を示す断面図である。
【図２】本発明で使用する処理用工具の一例を示す図である。
【図３】工具の詳細構造を示す図である。
【図４】穴（鋳抜き穴）に工具を挿入した状態を示す図である。
【図５】本発明の処理をした金属組織の変形例を示す穴の断面図である。
【図６】工具回転数と送り速度との関係を示す相関図である。
【図７】鋳物にネジを加工した場合の油路との位置関係を示す断面図である。
【図８】工具の他の例を示す図である。
【図９】工具の他の例を示す図である。
【図１０】本発明の効果を示す金属組織図（写真）である。
【図１１】本発明の効果を示す金属組織図（写真）である。
【図１２】ダイカスト母材の金属組織図（写真）である。
【図１３】底部を有さない穴に工具を挿入した状態を示す図である。
【符号の説明】
【００３４】
１        鋳物
２        穴（鋳抜き穴）
３        工具
２１      底部
２２      内壁
２２Ａ      改質層
５        油路
【図１】
2004202578.tif 000005
【図２】
2004202578.tif 000006
【図３】
2004202578.tif 000007
【図４】
2004202578.tif 000008
【図５】
2004202578.tif 000009
【図６】
2004202578.tif 000010
【図７】
2004202578.tif 000011
【図８】
2004202578.tif 000012
【図９】
2004202578.tif 000013
【図１０】
2004202578.tif 000014
【図１１】
2004202578.tif 000015
【図１２】
2004202578.tif 000016
【図１３】
2004202578.tif 000017